(57)【要約】【課題】車体パネルの室内面側に取り付ける車両用防音材であって、軽量化を図るとともに深絞り部分においても吸音性能の低下を抑え、優れた吸音性能を確保する。【解決手段】ダッシュパネル１０の車室内面側に取り付けられるインシュレータダッシュ２０は、多孔質吸音機能を有する吸音層３０と、メルトブロー繊維不織布からなる表皮層４０とから構成されている。そして、表皮層４０は、面密度を２０〜４０ｇ／ｍ2 で、厚みｄを０．０５〜０．１８ｍｍに調整することで、深絞り部Ａにおいても、表皮層４０の密度が低減することがなく、一定した通気抵抗値を確保でき、良好な吸音性能が期待できる。【選択図】図２
2009018745.tif 000002
【特許請求の範囲】
【請求項１】
車体パネル（１０）の室内面側に装着される車両用防音材（２０）であって、車体パネル（１０）の面形状に沿って成形され、車体パネル（１０）を通して透過する騒音を吸音する多孔質吸音機能を備えた吸音層（３０）と、吸音層（３０）の表面側に積層され、メルトブロー繊維不織布からなる表皮層（４０）との積層体から構成される車両用防音材（２０）において、
前記表皮層（４０）は、目付量を２０〜４０ｇ／ｍ2 、厚み（ｄ）を０．０５〜０．１８ｍｍに設定することで、製品造形状の深絞り部（Ａ）においても、通気量が５〜１０ｃｃ／ｃｍ2 ・ｓｅｃの範囲内に調整されていることを特徴とする車両用防音材。
【請求項２】
前記表皮層（４０）は、メルトブロー繊維不織布の原反シート（Ｓ）の初期厚み（ｄ１）に対して、サーマルローラー（６１，６２）による複数回のローラー送りで原反シート（Ｓ）を所定の厚み（ｄ２）まで圧縮した後、成形後における表皮層（４０）の厚み（ｄ）が０．０５〜０．１８ｍｍに調整されることにより、復元性を抑え、所要厚みを維持するようにしたことを特徴とする請求項１に記載の車両用防音材。
【請求項３】
前記表皮層（４０）の表面所定部位に遮音層（８０）が貼付されていることを特徴とする請求項１又は２に記載の車両用防音材。
【発明の詳細な説明】
【技術分野】
【０００１】
この発明は、車体パネルの室内面側に取り付けられる車両用防音材に係り、特に、製品の軽量化を図るとともに、製品の造形状、展開率の高い深絞り部分においても音振性能が低下し難い、優れた防音性能を発揮できる車両用防音材に関する。
【背景技術】
【０００２】
通常、車室内の静粛性を高めるために、車両の防音構造として、車体パネルの室内面側に各種防音材が取り付けられている。この防音材の一例として、インシュレータダッシュがある。このインシュレータダッシュの従来例について、図８を基に説明する。図面において、エンジンルームＥと車室Ｒとを区画するダッシュパネル１の室内面側には、インシュレータダッシュ２が添装されており、このインシュレータダッシュ２は、図９に拡大して示すように、再生ゴムシート、再生塩ビシート等、高密度材料からなる遮音層３と、その裏面側に積層一体化される繊維集合体からなる吸音層４とから構成されており、インシュレータダッシュ２の下側表面には、フロアカーペット５がラップ状に敷設され、また、インシュレータダッシュ２の上部側はインストルメントパネル６内に位置している（例えば、特許文献１参照。）。
【０００３】
ところで、インシュレータダッシュとしては、既存の遮音型インシュレータダッシュ２に加えて、最近では、軽量な通気型インシュレータダッシュ２´が提案されている。まず、既存の遮音型インシュレータダッシュ２は、図１０（ａ）に示すように、遮音層３としては、非通気性で重量の嵩む再生ゴムシート、再生塩ビシート等が使用され、図１０（ｂ）に示すように、ダッシュパネル１を透過する騒音は、吸音層４で高周波数域の騒音が吸音されるが、低周波数域の騒音は遮音層３で跳ね返され、遮音層３とダッシュパネル１との間の二重壁遮音機能が防音機能に大きく寄与している。
【０００４】
次いで、通気型インシュレータダッシュ２´は、図１１（ａ）に示すように、吸音層４の室内面側には、高密度不織布等の通気性を有する高密度層７が一体化されており、通気型インシュレータダッシュ２´における吸音のメカニズムは、図１１（ｂ）に示すように、ダッシュパネル１を透過する騒音は、吸音層４、高密度層７を通じて主に高周波数域の騒音が吸音処理される。更に、残る騒音は、室内側に透過し、インストルメントパネル６で反射した後、再度高密度層７から通気型インシュレータダッシュ２´内に吸音され、車室内の吸音性の向上に大きく貢献できる（例えば、特許文献２参照。）。
【０００５】
【特許文献１】実開平７−５９６６号公報
【０００６】
【特許文献２】特表２００２−５０５２０９号公報
【発明の開示】
【発明が解決しようとする課題】
【０００７】
このように、従来では、例えば、図１０に示すように、遮音型インシュレータダッシュ２においては、遮音層３として再生ゴムシート、再生塩ビシート等、重量の嵩む材料を使用するため、重量が嵩み、製品の軽量化に逆行し、燃費効率及び取付作業性を低下させる要因となっている。更に、吸音性能においても、高周波数域の騒音の吸音効果が充分ではなく、また、室内に透過した騒音は、インストルメントパネル６で反射し、更に、製品表面で再反射して、車室内の音圧が上昇し、車室内の静粛性においても満足のいくものではないという欠点が指摘されている。
【０００８】
一方、図１１に示す通気型インシュレータダッシュ２´については、重量の嵩む遮音層３に替えて、繊維質成形体からなる高密度層７を使用するため、軽量化に貢献でき、更に、反射騒音等を解消でき、吸音性能の向上は見込めるものの、高密度層７を形成する際、使用繊維（フエルト）は、リサイクル品が主流であるため、季節により繊維の仕様が異なり、通気量の調整が非常に困難である。また、高密度層７を低通気化するために圧縮した際の反発力においても限界があり、通気量をコントロールする際の下限値にも限界があることを考慮すれば、所望の吸音性能を達成するとは言い難い。例えば、一般的な通気型インシュレータダッシュ２´における吸音層４は、面密度が２０００ｇ／ｍ2 以下で、厚みが５０ｍｍ以下に設定されており、高密度層７としては、ポリプロピレン、ポリエステル、ポリウレタン、ポリアミド等のメルトブロー繊維不織布が使用され、繊維層の厚みが０．２〜１．５ｍｍで目付量２０〜２００ｇ／ｍ2 、通気量が３〜２５ｃｃ／ｃｍ2 ・ｓｅｃに調整されている。
【０００９】
また、高密度層７における通気量を制御するには、厚みや目付量を調整して通気量を制御するが、通気量が大きくなると遮音性能が低下し、低・中周波数域の吸音性能が悪化する傾向にある。その理由としては、成形時の高展開率部分（深絞り部）では、不織布等が伸びることにより、繊維間の距離が長くなり、隙間が大きくなるためである。
【００１０】
この発明は、このような事情に鑑みてなされたもので、車体パネルの室内面側に装着される車両用防音材であって、軽量化を維持するために基本的に通気型インシュレータダッシュの構成を採用し、特に、製品形状において深絞り部を有する高展開率部分において通気量を一定に維持でき、製品の造形状に左右されることなく、優れた音振性能が得られる車両用防音材を提供することを目的とする。
【課題を解決するための手段】
【００１１】
上記課題を解決するために、本発明は、車体パネルの室内面側に装着される車両用防音材であって、車体パネルの面形状に沿って成形され、車体パネルを通して透過する騒音を吸音する多孔質吸音機能を備えた吸音層と、吸音層の表面側に積層され、メルトブロー繊維不織布からなる表皮層との積層体から構成される車両用防音材において、前記表皮層は、目付量を２０〜４０ｇ／ｍ2 、厚みを０．０５〜０．１８ｍｍに設定することで、製品造形状の深絞り部においても、通気量が５〜１０ｃｃ／ｃｍ2 ・ｓｅｃの範囲内に調整されていることを特徴とする。
【００１２】
ここで、防音材の設置箇所は、車体パネルの車室内側面、エンジンルーム内側面、ラゲージルーム内側面、そして、トランクルーム内側面等に適用できる。また、製品形態としては、インシュレータダッシュ、ルーフトリム、エンジンルームインシュレータ、ラゲージトリム、トランクトリムがある。
【００１３】
そして、吸音層としては、フエルト、ＰＥＴ（ポリエステル）繊維等の合成繊維不織布、紙類（パルプ等）を繊維状にした繊維集合体からなり、通常は繊維集合体をマット状に集積した原反マットを加熱軟化処理後、所要形状の型面を有するコールドプレス成形金型によりプレス成形して成形される。この吸音層の物性としては、密度０．０１〜０．６ｇ／ｃｍ3 、面密度２００〜２４００ｇ／ｍ2 、厚みは全体の防音材の平均厚みが５〜６０ｍｍとなるように、４．８〜５０ｍｍ、好ましくは５〜１０ｍｍ、通気量０．１〜３０ｃｃ／ｃｍ2 ・ｓｅｃ、好ましくは１〜２０ｃｃ／ｃｍ2 ・ｓｅｃの範囲が良い。
【００１４】
次に、表皮層としては、ポリエステル、ポリプロピレン、ポリエチレンテレフタレート、ポリブチレンテレフタレート、ナイロン６、ナイロン６６等のメルトブロー繊維を素材とした不織布を使用する。メルトブロー繊維不織布は、厚みが０．０５〜０．１８ｍｍ、好ましくは０．１ｍｍ程度、目付量は２０〜４０ｇ／ｍ2 、好ましくは２５ｇ／ｍ2 、密度は０．１〜０．４ｇ／ｃｍ3 、好ましくは０．２５ｇ／ｃｍ3 に調整することにより、通気量が５〜１０ｃｃ／ｃｍ2 ・ｓｅｃに設定できる。尚、通気量としては、ＪＩＳ  Ｌ  １０９６  一般織物試験方法  フラジールＡ法に準じて測定した数値を使用する。
【００１５】
そして、メルトブロー繊維不織布生産工程において、通気コントロールをするためのサーマルローラー工程を一次サーマルローラー工程、二次サーマルローラー工程のように、複数回サーマルローラーを通すことで目付量を小さくすることができ、より安価な不織布を使用することが可能になるとともに、復元することがなく、初期の厚みを長期に亘り維持することができる。
【００１６】
次に、吸音層と表皮層とを一体化するための接着層としては、ポリエチレンパウダー等の樹脂パウダー、ホットメルトフィルム（溶融時、隙間ができるため通気性が損なわれることがない）、ホットメルトウエブを使用することができる。樹脂パウダーを使用する際は、吸音層の素材である原反マットに樹脂パウダーを散布して、熱風加熱により溶融させた後、吸音層形成用の原反マットと表皮層の原反マットとを重ね合わせて成形金型内で所要形状に一体プレス成形すれば良い。また、ホットメルトフィルム、あるいはホットメルトウエブを使用する際は、吸音層、あるいは表皮層のいずれか一方側の原反マットにラミネート処理しておけば良い。
【００１７】
以上の構成から明らかなように、従来の再生ゴムシート、再生塩ビシート等、重量の嵩む遮音性シートを廃止できるため、軽量化に貢献できる。特に、表皮層としては、メルトブロー繊維不織布を素材として、目付量を２０〜４０ｇ／ｍ2 、厚みを０．０５〜０．１８ｍｍに調整することで製品形状が深絞り部分においても不織布に透けが生じることがなく、適切な通気量を維持できるため、造形自由度に左右されることなく、要求される通気抵抗値を確保でき、優れた吸音性能が得られる。
【００１８】
次いで、本発明の好ましい実施の形態においては、前記表皮層の表面所定部位に遮音層が貼付されていることを特徴とする。
【００１９】
ここで、遮音層としては、ＥＰＤＭ、再生ゴム、再生塩ビウレタン等、比較的面密度の高い素材が使用できる。そして、占有面積が多いと製品の軽量化にそぐわないため、騒音が大きい部位に限り部分的に遮音層を貼付するが、インストルメントパネル内に設置するのは反射騒音を跳ね返すため避けたほうが良く、ダッシュパネルロア部やトーボード部に集中的に用いるのが良い。そして、この実施の形態によれば、騒音が大きい部位（低周波数域の騒音が車体パネルを通じて室内側に集中的に透過する部位）に部分的に遮音層を配置することで効率的に音振性能を向上させることができる。
【発明の効果】
【００２０】
以上説明した通り、本発明に係る車両用防音材は、多孔質吸音機能を有する吸音層と、吸音層の表面側に積層されるメルトブロー繊維不織布からなる表皮層とから構成され、特に、表皮層の厚みを０．０５〜０．１８ｍｍ、目付量を２０〜４０ｇ／ｍ2 に設定することで深絞り部分においてもメルトブロー繊維の伸びが小さいため、隙間の発生を回避でき、高展開率部位においても通気抵抗値が低下することがない。
【００２１】
従って、表皮層にメルトブロー繊維不織布を使用することで軽量化を図り、燃費効率を高め、かつパネルへの取付作業性を向上させることができるという効果を有するとともに、メルトブロー繊維不織布の目付量及び厚みを特定することで深絞り部分において吸音性能が低下することがなく、良好な吸音性能を維持できるという効果を有する。
【発明を実施するための最良の形態】
【００２２】
以下、本発明に係る車両用防音材の実施例について、ダッシュパネルの車室内面側に装着されるインシュレータダッシュに適用した具体例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００２３】
図１乃至図７は本発明の一実施例を示すもので、図１はダッシュパネルに取り付けたインシュレータダッシュの構成を示す断面図、図２は同インシュレータダッシュの構成を拡大して示す断面図、図３は同インシュレータダッシュにおける表皮層の形成工程を示す説明図、図４は同インシュレータダッシュの製造方法における素材のセット工程を示す説明図、図５は同インシュレータダッシュの製造方法におけるプレス成形工程を示す説明図、図６，図７は本発明に係るインシュレータダッシュの変形例を示す正面図並びに断面図である。
【００２４】
図１において、エンジンルームＥと車室Ｒとを区画するダッシュパネル１０は、上部側からダッシュアッパー部１０ａ、ダッシュロア部１０ｂ、トーボード部１０ｃに区画され、ダッシュパネル１０の室内面に沿ってインシュレータダッシュ２０が取り付けられている。また、トーボード部１０ｃ上に装着されるインシュレータダッシュ２０の表面側にはフロアカーペット１１がラップ状に敷設され、更に、ダッシュパネル１０のダッシュアッパー部１０ａ及びダッシュロア部１０ｂの上半部分に装着されるインシュレータダッシュ２０の上半部分は、インストルメントパネル１２内に位置している。尚、インストルメントパネル１２には、図示しないクラッシュパッドが取り付けられている。
【００２５】
ところで、本発明に係るインシュレータダッシュ２０は、燃費効率、及び取付作業性を高めるために、製品重量が大幅に軽量化されており、更に、軽量化しても充分な防音特性を備えるように構成されている。このインシュレータダッシュ２０は、図２の構成説明図から明らかなように、ダッシュパネル１０と対向する側に配置され、多孔質吸音機能により高・中周波数域の騒音を有効に吸音できる吸音層３０と、車室Ｒと対向する側に配置され、特に、深絞り部においても、密度が低減することがなく、良好な吸音性能が期待できる表皮層４０と、吸音層３０、表皮層４０を強固に一体化する接着層５０とから大略構成されている。
【００２６】
更に詳しくは、吸音層３０は、フエルト、ポリエチレンテレフタレートに代表されるポリエステル繊維、ポリプロピレン繊維等の合成繊維不織布、紙類（パルプ等）を繊維状にした繊維集合体、あるいはポリプロピレン、ポリウレタン、ポリエチレン、ポリエステル等の合成樹脂材料内に重炭酸ソーダ等の無機発泡剤、あるいはアゾジカルボンアミド等の有機発泡剤から選択される発泡剤を混入した発泡樹脂材料を使用することができる。この吸音層３０としては、高周波数域の騒音を吸音できる多孔質吸音機能を備えていれば良く、面密度としては２００〜２４００ｇ／ｍ2 、厚みとしてはインシュレータダッシュ２０の厚みが５〜６０ｍｍとなるように、４．８〜５０ｍｍの間に設定されている。
【００２７】
次いで、表皮層４０は、その材質として、ポリエステル、ポリプロピレン、ポリエチレンテレフタレート、ポリブチレンテレフタレート、ナイロン６、ナイロン６６等の合成繊維を使用しており、吸音性能を高めるためにメルトブロー工法により製造されたメルトブロー繊維を使用した不織布から構成されている。そして、表皮層４０における繊維の目付量が２０〜４０ｇ／ｍ2 、好ましくは２５ｇ／ｍ2 で、特に表皮層４０の厚みを０．０５〜０．１８ｍｍ、好ましくは０．１ｍｍに設定することで、密度を０．１〜０．４ｇ／ｃｍ3 、好ましくは０．２５ｇ／ｃｍ3 で、その時の通気量を５〜１０ｃｃ／ｃｍ2 ・ｓｅｃに調整することができる。尚、通気量の値は、フラジール式通気量測定器による。
【００２８】
更に、吸音層３０と表皮層４０とを接着させる接着層５０は、ポリエチレンパウダー等の樹脂パウダーをホットメルトとして使用するか、あるいはホットメルトフィルム、ホットメルトウエブ等の熱可塑性樹脂材料を素材としている。また、表皮層４０の構成として、メルトブロー繊維を使用した不織布であり、目付量が２０〜４０ｇ／ｍ2 の時、厚みを０．０５〜０．１８ｍｍに特定することで、製品形状が部分的に深絞り部を有する複雑な形状に設定されても、良好な吸音性能を維持できる特質を備えており、そのために、表皮層４０は、図３に示す加工工程で形成される。図３において、メルトブロー繊維は、図示しないフィーダーからクロスレイヤーに送られ、コンベア６０上にシート厚みが調整された原反シートＳとして形成され、これも図示しない熱処理機により熱風処理され、この時の原反シートＳの初期厚みはｄ１であり、原反シートＳは一次サーマルローラー６１により一次サーマルローラー加工が加えられた後、二次サーマルローラー６２により更に厚み調整がなされて、最終的にｄ２で示す厚みに調整される。
【００２９】
このように、一次サーマルローラー６１、二次サーマルローラー６２等のように、複数回のサーマルローラー処理により原反シートＳは厚み調整がなされているため、成形後、復元して表皮層４０の密度が可変することがないことから、成形時において繊維が伸ばされてスキが発生することがなく、表皮層４０の厚みｄを一定に維持できるため、良好な吸音性能を確保する上で大きな意味をもつ。
【００３０】
次に、図４，図５に基づいて、上記インシュレータダッシュの製造方法について簡単に説明する。図４は各素材のセット工程を示すもので、図４に示すようにコールドプレス成形用上下型７０，７１が型開操作された状態の時、型内に吸音層３０の素材である原反マットＭを定寸カットした後、一面に樹脂パウダーＰを散布し、図示しない熱風加熱炉内で原反マットＭを所定温度に加熱軟化させ、原反マットＭに付着している樹脂パウダーＰを溶融させて、コールドプレス成形用上下型７０，７１内に投入する。尚、原反マットＭの周縁はクランプ装置７２により保持されている。そして、表皮層４０についても、図３に示すように、複数回のサーマルローラー６１，６２のローラー処理により、厚みをｄ２まで低減した原反シートＳの周縁をクランプ装置７３により保持した状態でコールドプレス成形用上下型７０，７１内に投入する。そして、図５に示すように、コールドプレス成形用上下型７０，７１を型締めすれば、原反マットＭを所要形状に絞り成形して、吸音層３０を所望の曲面形状に成形するとともに、接着層５０を介して表皮層４０を表面側に一体成形することができる。
【００３１】
この時、インシュレータダッシュ２０の造形状の深絞り部（図５中符号Ａで示す）において、コールドプレス成形用上下型７０，７１から張力が表皮層４０に加わるが、表皮層４０は比較的高密度に設定されているため、この深絞り部Ａで表皮層４０が伸びきることがなく、型内に表皮層４０の余剰部分が引き込まれることで、繊維空隙が大きくならず、所望の嵩密度を確保できる。そして、深絞り部Ａを含む全域において通気量を５〜１０ｃｃ／ｃｍ2 ・ｓｅｃの範囲内に調整できるため、全体として優れた吸音性能をもたらすことができる。また、複数回のローラー処理により、厚みを低減したため、表皮層４０は復元して密度が変化することがなく、吸音性能の低下を招いたり、また、繊維層が脱落することを可及的に防止でき、吸音性能を良好に確保できる。
【００３２】
次いで、図６，図７は、本発明の変形例を示すもので、この変形例におけるインシュレータダッシュ２０Ａは、多孔質吸音機能を有する吸音層３０と、表皮層４０が接着層５０を介して一体化されている構成である点は上述実施例と同一であるものの、部分的に遮音層８０が表皮層４０の表面の一部に貼付されている。この変形例ではＥＰＤＭシート（面密度５００〜７０００ｇ／ｍ2 ）が使用されているが、再生ゴムシート、再生塩ビシート等、比較的高密度素材を使用することができる。そして、従来の遮音層を使用したインシュレータダッシュに比べ、適用部位が制限されているため、それ程重量化することがない。また、この遮音層８０を設定する部位は、主にダッシュパネル１０におけるダッシュロア部１０ｂであり、エンジンルームＥからダッシュパネル１０を通じて特に低周波数域の騒音が侵入し易い部位に集中的に設置するのが望ましい。
【００３３】
このように、遮音層８０の設置箇所をエンジンルームＥから車室Ｒ内に侵入する低周波数域が集中する部位に限定したため、それ程重量アップを招くことがなく、しかも、ダッシュパネル１０のダッシュアッパー部１０ａは省略したため、インストルメントパネル１２内の音圧上昇を招くことがない。従って、インシュレータダッシュ２０Ａにおける重量アップがあるものの、低周波数域の騒音が集中する部位に配置することで低周波数域の騒音を有効に遮断することから、車室内の静粛性を高めることができるという効果がある。
【産業上の利用可能性】
【００３４】
上述した実施例は、ダッシュパネル１０の車室内面側に取り付けられるインシュレータダッシュ２０に本発明を適用したが、車室内に装着されるルーフトリムはもとより、エンジンルーム、ラゲージトリムあるいはトランクルーム内に取り付けられる防音材全般に適用することができる。更に、接着層５０としては、ポリエチレンパウダー等の樹脂パウダータイプの他に、ホットメルトフィルム、ホットメルトウエブ等も使用できるため、接着形態は限定されない。
【図面の簡単な説明】
【００３５】
【図１】本発明に係る車両用防音材をインシュレータダッシュに適用した一実施例を示す断面図である。
【図２】図１に示すインシュレータダッシュの構成を示す拡大断面図である。
【図３】図１に示すインシュレータダッシュにおける表皮層の形成工程を示す説明図である。
【図４】図１に示すインシュレータダッシュの製造方法における素材のセット工程を示す説明図である。
【図５】図１に示すインシュレータダッシュの製造方法におけるコールドプレス成形工程を示す説明図である。
【図６】本発明に係る車両用防音材をインシュレータダッシュに適用した変形例を示す正面図である。
【図７】図６に示すインシュレータダッシュをダッシュパネルに取り付けた状態を示す断面図である。
【図８】従来のインシュレータダッシュの設置箇所を示す説明図である。
【図９】従来のインシュレータダッシュの構成を示す断面図である。
【図１０】従来の遮音型インシュレータダッシュの構成及び防音メカニズムを示す説明図である。
【図１１】従来の通気型インシュレータダッシュの構成及び防音メカニズムを示す説明図である。
【符号の説明】
【００３６】
１０  ダッシュパネル
１０ａ  ダッシュアッパー部
１０ｂ  ダッシュロア部
１０ｃ  トーボード部
１１  フロアカーペット
１２  インストルメントパネル
２０，２０Ａ  インシュレータダッシュ
３０  吸音層
４０  表皮層
５０  接着層
６０  コンベア
６１  一次サーマルローラー
６２  二次サーマルローラー
７０  コールドプレス成形用上型
７１  コールドプレス成形用下型
７２，７３  クランプ装置
８０  遮音層
Ａ  深絞り部
Ｍ  原反マット（吸音層形成用）
Ｓ  原反シート（表皮層形成用）
Ｐ  樹脂パウダー
ｄ  表皮層の板厚
ｄ１，ｄ２  原反シートの板厚
【図１】
2009018745.tif 000003
【図２】
2009018745.tif 000004
【図３】
2009018745.tif 000005
【図４】
2009018745.tif 000006
【図５】
2009018745.tif 000007
【図６】
2009018745.tif 000008
【図７】
2009018745.tif 000009
【図８】
2009018745.tif 000010
【図９】
2009018745.tif 000011
【図１０】
2009018745.tif 000012
【図１１】
2009018745.tif 000013